(57)【要約】【課題】木質系材料に使用されて塗工表面よりマイナス空気イオンを効率よく発生させることを可能とした木質材料用塗料組成物を提供する。【構成】木質材料用塗料を主成分とし、前記塗料に静電気に帯電しにくい高分子化合物、並びに希有元素類を含む鉱物、及び遠赤外線セラミックスを混合した混和物を一部分及び／叉は全面に塗布する木質材料用塗料組成物を構成する。【効果】木質内装建築材料に塗工することにより、室内空間にマイナス空気イオンの供給が可能となり快適な室内空間を提供する。さらに、木質系の家具類、事務用品等に塗布することで、局所的にマイナス空気イオンの作用を利用できる。【選択図】なし【特許請求の範囲】
【請求項１】
木質材料用の塗工に供する塗料組成物であって、木質材料用塗料を主成分とし、前記塗料に静電気に帯電しにくい高分子化合物、並びに希有元素類を含む鉱物、及び遠赤外線セラミックスを含有した混和物を一部分及び／又は全面に塗布又は層着し、マイナス空気イオンを放出すると同時に、遠赤外線を放射することを特徴とする木質材料用塗料組成物。
【発明の詳細な説明】
【０００１】
【産業上の利用分野】
本発明は、木質材料用塗料組成物に関する。詳しくは、木質材料用の塗工に供し、塗工表面よりマイナス空気イオンを効率よく発生させることを可能とした塗料組成物に関する。
【０００２】
【従来の技術】近年、住宅建築物において、省力エネルギ−を主たる目的として高気密化・高断熱化が図られているが、その結果として、換気不足に起因する室内空気環境の悪化のみならず、建材から発生するホルムアルデヒド、揮発性有機化合物、防炎剤、防虫剤等の室内濃度が高くなり、シックハウス症候群や化学物質過敏症で健康を害する人が急増している。この対策として、空気清浄機等を利用した空調システムの活用や、局所的に乾燥剤や吸着剤を配置する等の手段で、居住空間の環境改善が図られている。しかし、空調システムの設置・運転に要するコストは決して低いものといえず、また乾燥剤や吸着剤の効果についても決して十分とはいえない。
【０００３】マイナス空気イオンの存在が、人体に対して精神上のみならず、生理上も好影響を与えることが一般に知られてきている。また、マイナス空気イオンが抗菌・防カビ性や臭気分解性を有していることも一般に知られてきている。
この点に着目して、マイナス空気イオン発生機能を有するエアコンや空気清浄機等の空調システムが提案されている。しかし、これらの空調システムは安価でなく、またマイナス空気イオンの発生もその機器の運転中に限られ、常時マイナス空気イオン環境に置かれているわけではない。
一方、トルマリン、炭などを配合した組成物によってマイナス空気イオンの定常的な発生を図る手段も提案されているが、トルマリン、炭は、熱・圧力等の外部要因を受けなければマイナス空気イオンを生成することができず、また、そのマイナス空気イオンの生成量も多くなく、十分なマイナス空気イオン環境を作るとは言い難い。
また、近年における人々の健康はもとより快適な生活、或いは職場や仕事場の環境保護は、建築の狭い分野の特殊技術としてではなく、例えば現実に人々の生活環境に悪影響を及ぼす建造物壁材等でのホルマリン含有建材等の住居環境或いは性能のごとき幅広い身近な問題として対応が必要となってきている。
【０００４】
【発明が解決しようとする課題】マイナス空気イオンを生成する塗料組成物として、特開平１１−２７９４４５号公報において、合成樹脂塗料に電気石粉を配合することが開示されている。しかし、電気石によるマイナス空気イオンの生成は熱・圧力等の外部要因によるものであり、定常的なイオン発生は望めず、またその発生量も決して十分とはいえない。
【０００５】特開２０００−３１９５８７公報において、ポリアミド樹脂に木炭粉末、トルマリン粉末を配合した塗料組成物が開示されている。しかし、この組成物は、主として木炭による吸着性を利用した環境改善であり、またトルマリンによるマイナス空気イオンの生成は、熱・圧力等の外部要因によるものであり、定常的なイオン発生を望めず、その発生量も決して十分とはいえない。
【０００６】特開２００１−３０３７５２号公報において、電気伝導性を有する塗料成分に、電気石及び／又はガ−ネット等を含む鉱物を配合した塗料組成物が開示されている。しかし、この組成物においては、電気伝導性を付与するために余分のコストを必要とし、イオンの発生量も決して十分とはいえない。
【０００７】特開２００２−１４７００２号公報において、トルマリン鉱石微粉末を、上塗り塗料に配合した塗料組成物が開示されている。しかし、この組成物においても、トルマリンによるマイナス空気イオンの生成は、熱・圧力等の外部要因によるものであり、定常的なイオン発生は望めず、またその発生量も決して十分とはいえない。
【０００８】出願人も、特開２００２−１２８２７号公報で、希有元素類を含む鉱物及び少なくともトルマリン若しくは遠赤外線セラミックスのいずれか一方を体質顔料として含むマイナスイオンを放出する塗材及び塗工した塗装部材について提案しており、壁、天井等の既構築部材やカ−テン、椅子等の調度品やエアコン等の噴き出し口、冷蔵庫の内壁等の表面に塗布またはスプレ−する塗材及び塗装部材である。また、特開２００１−２３４５９５号には、静電気に帯電しにくい高分子化合物、並びに希有元素類を含む鉱物、及び少なくともトルマリン若しくは遠赤外線セラミックスのいずれか一方を含有した樹脂組成物を塗布又は層着した室内用建材を提案している。
しかし上記提案では、いずれもマイナス空気イオンを放出する技術思想が記載されているが、特に成長中樹幹の部分で比重も異なり、強さも比重に比例して大きく、吸湿で機械的強さの低下の他、熱伝導率は乾燥と含有水分で顕著に違い、電気に対する性質でも気乾材では電気の不良導体等の各種性質を備えた木質材料用塗料について、その組み合わせ並びに顕著な特有の効果につき具体的に開示されていない。
【０００９】本発明は、木質材料用の塗工に供する塗料組成物であって、木質材料用塗料を主成分とし、前記塗料に静電気に帯電しにくい高分子化合物、並びに希有元素類を含む鉱物、及び遠赤外線セラミックスを含有した混和物を一部分及び／又は全面に塗布又は層着し、マイナス空気イオンを放出すると同時に、遠赤外線を放射することを特徴とする木質材料用塗料組成物であり、多量のマイナス空気イオンを効率よく発生させる塗料組成物を提供することにより、上記の問題を解決し、快適な居住環境を提供することを目的とする。
【００１０】
【課題を解決するための手段】本発明者は、上記の問題を解決する手段として、鋭意検討の結果、特定の樹脂に対して、希土類元素、ウラン、トリウム等放射性元素等の希有元素類を含む鉱物と遠赤外線セラミックスとを混合することによって、プラス空気イオンの発生を抑制すると共にマイナス空気イオンの発生をより増加させることができるとの知見を得た。さらに、この塗料組成物を特に木質系材料に塗工することにより、マイナ空気イオンの発生量がさらに増加することを見出し、本発明を完成するに至った。
木質系材料に塗工することにより、マイナス空気イオンの発生量が増加する理由についてはその機構は不明であるが、木質系材料の構造や組織（多孔性、セルロ−ス、組織に含まれる水分等）に起因するものではないかと推定される。
【００１１】
【実施の態様】本発明では上記の問題点を解消する為、次のような構成とする。
【００１２】本発明において、特定の樹脂とは、難帯電性高分子化合物、或いは励起促進作用を有する高分子化合物をいい、樹脂単独、或いは高分子化合物に難帯電性、若しくは励起促進作用を付与する処理を施すことにより、アクリル系樹脂、ウレタン系樹脂そのた通常使用される塗料用樹脂（ニス、ラッカ−、及び漆等の天然材料を含む）が使用可能である。
塗料は、常温硬化型の１液または２液反応型塗料、焼き付け硬化型塗料、紫外線硬化型塗料等の形態で供給される。また、塗工方法は、刷毛塗り、ロ−ラ−塗り、スプレ−塗装など通常の方法がそのまま採用できる。
【００１３】本発明で使用する希有元素類を含む鉱物として、モナズ石、バストネス石、ゼノタイム、コルンブ石、サマルスキ−石、ユ−クセン石、ウラン鉱等が挙げられる。粒径としては、０．１ミクロン〜１ｍｍに粉砕したものを使用することができるが、樹脂との混合の容易さ・分散性等の面より、１０ミクロン前後の粉体を使用することがより好ましい。天然鉱石の他、合成のセラミックスを用いることも可能であり、両者の混合物を使用することもまた可能である。
【００１４】本発明おいて使用される遠赤外線セラミックスの成分として、アルミナ、シリカ、酸化ナトリウム、酸化鉄などの混合物を用いることができる。市販品の遠赤外線セラミックスとして、「商品名  セラジット  オ−ケ−トレ−ディング社製）」があり、イオンを増幅し、同時に遠赤外線を高放射するうえで有利である。
【００１５】本発明に係る塗料組成物は、木質系の家具類（タンス、テ−ブル、ベッド等）、小物類（壁飾り、置物、電話台等）、雑貨類（木質系ブラインド等の事務用品、マウスパッド等のデスク用品他）、漆器類（椀、箸、柄、木鉢、工芸品他）等に塗布することで、マイナス空気イオンの作用を利用することができる。また、これらの室内装置品、備品、事務用品、デスク用品等の上塗り塗料に配合した塗料組成物として利用し、局所的にマイナス空気イオンの作用により、室内空間に定常的にマイナス空気イオンを供給できるように働く。
【００１６】以下に実施例を挙げて説明する。
【実施例１】
木工用２液型ウレタン上塗り塗料主剤１００重量部に、モナズ石粉末（平均粒径１０ミクロン）６．５部、遠赤外線セラミックス（セラジットＡＬＦ９、平均粒径１０ミクロン，オ−ケ−トレ−ディング社製）０．５部をミキサ−にて混合し、Ａ液を得た。
得られたＡ液１０７重量部に対し、硬化剤２５部、及び粘度調整材として、シンナ−４０部を加えて混合し、エア−スプレ−により、２０ｃｍ角ナラ突き板合板に１回当たり５０ｇ／ｍ２  で、２回塗布して試験体とした。
得られた試験体を、ユニバ−サル企画社製  ＩＣ−１０００、および神戸電波社製  ＫＳＴ−９００を用いて、平均マイナス空気イオン生成数を測定した。
その結果は、ＩＣ−１０００については、４５７０個／ｃｃ、ＫＳＴ−９００については、２０５個／ｃｃであった。
【００１７】
【発明の効果】本塗料組成物を木質内装建築材料に塗工することにより、室内空間に定常的にマイナス空気イオンの供給が可能となり、快適な室内空間を提供することができる。
さらに、木質系の家具類（タンス、テ−ブル、ベッド等）、小物類（壁飾り、置物、電話台等）、雑貨類（木質系ブラインド等の事務用品、マウスパッド等のデスク用品他）、漆器類（椀、箸、柄、木鉢、工芸品他）等に塗布することで、身体により近い部分で、局所的にマイナス空気イオンの作用を利用することも可能である。
【００１８】本塗料組成物においては、空気浄化に効果のあるマイナス空気イオンの生成のみならず、身体に好影響を与える小イオンも生成されており、活性酸素の抑制、血流良化、細胞の活性化による体力の維持、アレルギ−体質やアトピ−症状の改善等に効果を奏する。